(57)【要約】【課題】微量ながらも空気中に存在する可能性のあるＮＯｘ、ＳＯｘ等の酸化ガス、Ｈ２Ｓやメチルメルカプタン等の硫黄系ガスを効率よく分解浄化することができ、また同時に、有機溶剤等のＶＯＣ系ガス、アンモニア等の塩基性ガスのような不純物を除去し、粉塵などの粒子状不純物を除去することができる等の優れた空気浄化能力をもち、耐久性のある燃料電池用のフィルターユニットを得ることにある。【解決手段】気体の流れる方向に対して密度勾配のある、酸性緩衝液で処理した繊維からなる第１フィルターと、金属フタロシアニン錯体と弱アルカリ性金属塩を、活性炭混抄紙で構成したハニカムまたはコルゲート形状のフィルターに担持させた第２フィルターと、金属ゼオライトを担持した繊維を含むプリーツフィルターの第３フィルターを作成し、これらを組み合わすことによって、耐久性のある燃料電池用のフィルターユニットを提供できる。【選択図】図１
2011233381.tif 000002
【特許請求の範囲】
【請求項１】
気体の流れる方向に対して密度勾配のある、酸性緩衝液で処理した繊維からなる第１フィルターと、金属フタロシアニン錯体と弱アルカリ性金属塩とを活性炭混抄紙に担持させた第２フィルターと、金属ゼオライトを担持した繊維を含む第３フィルターを組み合わせたことに特徴のある燃料電池用フィルターユニット。
【請求項２】
前記酸性緩衝液は、リン酸緩衝液、クエン酸緩衝液の中から選択される少なくとも１種を１〜１０重量％含む水溶液である請求項１に記載の燃料電池用フィルターユニット。
【請求項３】
前記金属フタロシアニン錯体がコバルトフタロシアニン、鉄フタロシアニン、マンガンフタロシアニンの群から選択される１種または複数の金属フタロシアニン錯体で、弱アルカリ性金属塩が炭酸ナトリウム、炭酸水素ナトリウム、クエン酸ナトリウム、炭酸カリウム、炭酸水素カリウム、クエン酸カリウムの群から選択される１種または複数の弱アルカリ性金属塩である請求項１または２に記載の燃料電池用フィルターユニット。
【請求項４】
前記金属フタロシアニン錯体を２００〜２００００μｇ／ｇ活性炭混抄紙に担持させ、弱アルカリ性金属塩を５〜５０ｍｇ／ｇ活性炭混抄紙に担持させてなる請求項１乃至３に記載の燃料電池用フィルターユニット。
【請求項５】
前記活性炭混抄紙は、活性炭を４０〜８０重量％担持させてなる活性炭混抄紙である請求項１乃至４に記載の燃料電池用フィルターユニット。
【請求項６】
前記金属ゼオライトが銅ゼオライト、銀ゼオライト、亜鉛ゼオライト、白金ゼオライトの群から選択される１種または複数の金属ゼオライトで、繊維への担持量が５０〜２００ｍｇ／ｇ繊維に担持させてなる請求項１乃至５に記載の燃料電池用フィルターユニット。
【請求項７】
前記第２フィルターがハニカムまたはコルゲートフィルターからなり、前記第３フィルターがプリーツフィルターであることに特徴のある請求項１乃至６に記載の燃料電池用フィルターユニット。
【発明の詳細な説明】
【技術分野】
【０００１】
本発明は、家庭用または業務用の燃料電池システムにおいて、陽極へ空気（酸素）を送る経路に配置し、空気中に微量存在するとされるＮＯｘ、ＳＯｘ等の酸化ガス、Ｈ２Ｓやメチルメルカプタン等の硫黄系ガス、ＨＣや有機溶剤等のＶＯＣ系ガス、アンモニア等の塩基性ガス等の、燃料電池システムに有害となるガス物質を、効率的に分解除去することができる燃料電池用フィルターユニットに関する技術である。
【背景技術】
【０００２】
燃料電池システムは、水素と酸素を化学反応させて発電するもので、騒音もなく空気を汚すことも無い理想的な発電システムとして開発がすすめられている。この燃料電池システムにおいて水素は水素ボンベや都市ガスを改質して供給されるが、酸素は大気中の酸素を使用するもので、大気中に含まれる可能性のあるＮＯｘ、ＳＯｘ等の酸化ガス、Ｈ２Ｓやメチルメルカプタン等の硫黄系ガス、ＨＣや有機溶剤等のＶＯＣ系ガスのような不純物は、極微量でも含まれていると、燃料電池の陽極が被毒し、燃料電池の特性に悪影響を及ぼすことから、これらの極微量の不純物を、相当な除去率で除去する必要がある。
【０００３】
特許文献１においては、第１の汚染物除去手段としてパラジウムをアルミナに担持したものをペレット状に成型したものを用い、第２の汚染物除去手段として過マンガン酸カリをアルミナに担持したものをペレット状に成型したものと、活性炭のペレットの混合物に空気を供給して浄化する燃料電池用空気浄化装置に関する技術が開示されている。
【０００４】
特許文献２においては、酸化剤ガス中に含まれるアルカリ性不純物を除去するアルカリ性不純物除去フィルターと、酸性不純物を除去する酸性不純物除去フィルターと、粉塵を除去する除塵フィルターからなる燃料電池用空気浄化装置が開示され、大気中に存在する可能性のあるアンモニア、トリメチルアミンなどのアルカリ性不純物、硫化水素、二酸化硫黄、二酸化窒素、塩化水素、フッ化水素などの酸性不純物、さらに粉塵などの粒子状不純物を除去する技術が開示され、これらの不純物による触媒の被毒や、イオン伝導性の低下を防ぎ、電池電圧の低下を抑制する耐久性に優れた燃料電池用空気浄化装置が記載されている。
【０００５】
出願人は、特許文献３において、金属フタロシアニン錯体と弱アルカリ性金属塩とを活性炭混抄紙に担持させたフィルターと、金属ゼオライトを担持した繊維を含むフィルターを組み合わせた燃料電池用フィルターユニットを提案している。
【０００６】
【特許文献１】特開２００４−３２７４２９号公報
【特許文献２】特開２００５−３２２５０６号公報
【特許文献３】特開２００７−１７９８６８号公報
【発明の開示】
【発明が解決しようとする課題】
【０００７】
これらの従来技術は、いずれも化学吸着型のフィルターを用い、吸着体に付着したガスを、化学的に固定することから濃度や温度により一旦付着したガスを再び脱着することがなく、また、活性炭は、トルエン、メチルエチルケトン、トリクロロエチレンなどの有機溶剤も吸着することができることから、燃料電池用空気浄化フィルターとして有用な方法である。しかしながら、従来技術では空気浄化能力の耐久性や極微量ガスの除去率に満足のいくものではなく、さらに安価で、各種極微量ガスの除去効果の大きく、粉塵などの粒子状不純物を除去することができる燃料電池用空気浄化フィルターが求められている。
本発明の課題は、上述の事情に鑑み、ＮＯｘ、ＳＯｘ等の酸化ガス、Ｈ２Ｓやメチルメルカプタン等の硫黄系ガスの各種極微量ガスを同時に効率よく分解浄化することができ、またさらに、有機溶剤等のＶＯＣ系ガス、アンモニア等の塩基性ガスのような不純物を除去することと、粉塵などの粒子状不純物を除去することができ、優れた空気浄化能力と、さらに耐久性のあるフィルターを、安価に提供することにある。
【課題を解決するための手段】
【０００８】
本発明は、大気中に存在する可能性のあるＮＯｘ、ＳＯｘ等の酸化ガス、Ｈ２Ｓやメチルメルカプタン等の硫黄系ガスの各種極微量ガスを同時に効率よく分解浄化でき、有機溶剤等のＶＯＣ系ガス、アンモニア等の塩基性ガスや粉塵などの粒子状不純物を除去することができるフィルターを提供すべく検討を行なった結果、気体の流れる方向に対して密度勾配のある、酸性緩衝液で処理した繊維からなる第１フィルターと、金属フタロシアニン錯体と弱アルカリ性金属塩を、活性炭混抄紙で構成したハニカムまたはコルゲート形状のフィルターに担持させた第２フィルターと、金属ゼオライトを担持した繊維を含むプリーツフィルターの第３フィルターを作成し、これらを組み合わすことによって、各種極微量ガスを効率よく分解浄化でき、さらに粉塵などの粒子状不純物を除去することができるフィルターを、安価に提供できることを見出し、本発明に至ったものである。前記課題を解決するために、本発明は以下の手段を提供する。
【０００９】
［１］気体の流れる方向に対して密度勾配のある、酸性緩衝液で処理した繊維からなる第１フィルターと、金属フタロシアニン錯体と弱アルカリ性金属塩とを活性炭混抄紙に担持させた第２フィルターと、金属ゼオライトを担持した繊維を含む第３フィルターを組み合わせたことに特徴のある燃料電池用フィルターユニット。
【００１０】
［２］前記酸性緩衝液は、リン酸緩衝液、クエン酸緩衝液の中から選択される少なくとも１種を１〜１０重量％含む水溶液である前項１に記載の燃料電池用フィルターユニット。
【００１１】
［３］前記金属フタロシアニン錯体がコバルトフタロシアニン、鉄フタロシアニン、マンガンフタロシアニンの群から選択される１種または複数の金属フタロシアニン錯体で、弱アルカリ性金属塩が炭酸ナトリウム、炭酸水素ナトリウム、クエン酸ナトリウム、炭酸カリウム、炭酸水素カリウム、クエン酸カリウムの群から選択される１種または複数の弱アルカリ性金属塩である前項１または２に記載の燃料電池用フィルターユニット。
【００１２】
［４］前記金属フタロシアニン錯体を２００〜２００００μｇ／ｇ活性炭混抄紙に担持させ、弱アルカリ性金属塩を５〜５０ｍｇ／ｇ活性炭混抄紙に担持させてなる前項１乃至３に記載の燃料電池用フィルターユニット。
【００１３】
［５］前記活性炭混抄紙は、活性炭を４０〜８０重量％担持させてなる活性炭混抄紙である前項１乃至４に記載の燃料電池用フィルターユニット。
【００１４】
［６］前記金属ゼオライトが銅ゼオライト、銀ゼオライト、亜鉛ゼオライト、白金ゼオライトの群から選択される１種または複数の金属ゼオライトで、繊維への担持量が５０〜２００ｍｇ／ｇ繊維に担持させてなる前項１乃至５に記載の燃料電池用フィルターユニット。
【００１５】
［７］前記第２フィルターがハニカムまたはコルゲートフィルターからなり、前記第３フィルターがプリーツフィルターであることに特徴のある前項１乃至６に記載の燃料電池用フィルターユニット。
【発明の効果】
【００１６】
第１の発明では、気体の流れる方向に対して密度勾配のある、酸性緩衝液で処理した繊維からなる第１フィルターと、金属フタロシアニン錯体と弱アルカリ性金属塩とを活性炭混抄紙に担持させた第２フィルターと、金属ゼオライトを担持した繊維を含む第３フィルターを組み合わせたことにより、大気中に含まれる粉塵などの粒子状不純物は、第１フィルターの密度の粗い部分で大きな粒子状不純物を吸着し、密度の密の部分で小さな粒子状不純物を吸着するので、効果的に粉塵を除去することができるとともに、酸性緩衝液で処理したので、ｐＨ値が低い環境を維持することができるので、アンモニアガスのような塩基性悪臭ガスを確実に第１フィルターに吸着し、除去率は１０〜５０ｐｐｂ程度の濃度まで除去することができる。大気中に極微量含まれるとされるＮＯｘ、ＳＯｘ等の酸化ガスや、Ｈ２Ｓやメチルメルカプタン等の硫黄系ガスは、第２フィルターの弱アルカリ性金属塩と活性炭に吸着され、金属フタロシアニン錯体の酸化力によって分解される。また、第３フィルターでは金属ゼオライトの強い吸着力によって、有機溶剤等のＶＯＣ系ガスが吸着される。このように酸化ガスや硫黄系ガスとＶＯＣ系のガスとは、それぞれ選択的に第２および第３フィルターに吸着され効率的に分解除去されるものである。また、第２フィルターでは、金属フタロシアニン錯体を活性炭混抄紙に担持させているので、活性炭の強力な吸着力によって吸着したガスを、金属フタロシアニン錯体の強力な酸化力によって分解することから、除去率もおおきく、１〜５ｐｐｂ程度の濃度まで除去することができる。
【００１７】
第２の発明では、前記酸性緩衝液は、リン酸緩衝液、クエン酸緩衝液の中から選択される少なくとも１種を１〜１０重量％含む水溶液であるので、ｐＨ値が、１．２〜３．８の低いｐＨ環境が効果的に維持することができる。
【００１８】
第３の発明では、前記金属フタロシアニン錯体がコバルトフタロシアニン、鉄フタロシアニン、マンガンフタロシアニンの群から選択される１種または複数の金属フタロシアニン錯体であるので、ＮＯｘ、ＳＯｘ等の酸化ガス、Ｈ２Ｓやメチルメルカプタン等の硫黄系ガスの各種極微量ガスを同時に効率よく分解浄化することができる。また前記弱アルカリ性金属塩が炭酸ナトリウム、炭酸水素ナトリウム、クエン酸ナトリウム、炭酸カリウム、炭酸水素カリウム、クエン酸カリウムの群から選択される１種または複数の弱アルカリ性金属塩であるので、ＮＯｘ、ＳＯｘ等の酸化ガス、Ｈ２Ｓやメチルメルカプタン等の硫黄系ガスの各種極微量ガスを効率よく活性炭混抄紙に吸着することができる。
【００１９】
第４の発明では、金属フタロシアニン錯体を２００〜２００００μｇ／ｇ活性炭混抄紙に担持させてあるので、ＮＯｘ、ＳＯｘ等の酸化ガス、Ｈ２Ｓやメチルメルカプタン等の硫黄系ガスの各種極微量ガスに対し、十分な分解効果が得られる。
【００２０】
第５の発明では、前記活性炭混抄紙は活性炭を４０〜８０重量％担持させてあるので、ＮＯｘ、ＳＯｘ等の酸化ガス、Ｈ２Ｓやメチルメルカプタン等の硫黄系ガスの各種極微量ガスに十分な吸着効果が得られる。
【００２１】
第６の発明では、前記金属ゼオライトが銅ゼオライト、銀ゼオライト、亜鉛ゼオライト、白金ゼオライトの群から選択される１種または複数の金属ゼオライトであって、繊維への担持量が５０〜２００ｍｇ／ｇ繊維であるので、有機溶剤等のＶＯＣ系ガスのような不純物を十分に吸着し分解除去することができる。
【００２２】
第７の発明では、前記第２フィルターがハニカムまたはコルゲートフィルターからなるので、圧力損失を極力抑えることができ、前記第３フィルターがプリーツフィルターであるので、粉塵などの粒子状不純物も除去することができる。
【発明を実施するための最良の形態】
【００２３】
本発明の燃料電池用フィルターユニットについて、図面を参照して詳細に説明する。図１は本発明の燃料電池用フィルターユニットの一実施形態を示す概略断面図である。同図において、第１フィルター２が空気取り入れ口側５で、第３フィルター４を空気出口側６に配置した燃料電池用フィルターユニット１を構成している。
【００２４】
本発明の第１フィルター２は、密度の粗い層と密な層の少なくとも２層を樹脂パウダー接着剤で接着し積層一体化したフィルターを酸性緩衝液に浸漬し乾燥することによって得られる。気体の流れる方向に対して密度勾配を有するフィルターとすることができるので、大気中に含まれる粉塵などの粒子状不純物のうち、密度の粗い層で大きな粒子状不純物を吸着し、密度の密な層で小さな粒子状不純物を吸着することができる。
したがって、粉塵の保持する量を大きくすることができるとともに、気流の圧力損失の上昇が抑えられるので、粉塵などの粒子状不純物を除去するフィルターとすることができる。前記繊維は、ポリエステル繊維、アクリル繊維、ポリプロピレン繊維、ポリアミド繊維などの合成繊維からなる織布、スパンボンド不織布等を例示できる。経済的な点で、ポリエステル繊維、アクリル繊維が好適に用いられる。前記密度の粗い層の密度は、密度１００〜２００ｇ／ｍ３の範囲が好ましい。密度１００ｇ／ｍ３を下回ると密度が粗すぎるため粉塵を通過させてしまうことになり、２００ｇ／ｍ３超えると圧力損失が大きくなり好ましくはない。より好ましくは、密度１３０〜１７０ｇ／ｍ３である。前記密度の密な層の密度は、密度２００〜３００ｇ／ｍ３が好ましい。密度２００ｇ／ｍ３を下回ると密度が粗すぎるため粉塵を通過させてしまうことになり、３００ｇ／ｍ３超えると圧力損失が大きくなり好ましくはない。より好ましくは、密度２３０〜２７０ｇ／ｍ３である。
【００２５】
前記酸性緩衝液としては、リン酸緩衝液、クエン酸緩衝液の中から選択される少なくとも１種を１〜１０重量％含む水溶液を用いることができる。緩衝液は、弱酸とその塩を共存させた水溶液であって、少量の酸や塩基が加えられたりして多少濃度が変化しても、ｐＨ値が変動しない作用をもつものであるので、ｐＨ値が低い環境を維持することができ、アンモニアガスのような塩基性悪臭ガスを確実に吸着し消臭するとともに、消臭効果を長く持続できる。
【００２６】
リン酸緩衝液としては、リン酸１〜１０重量％と、リン酸一ナトリウム、リン酸二ナトリウム、リン酸一カリウム、リン酸二カリウムの中から選択される少なくとも１種を１〜１０重量％含む水溶液で、リン酸が１重量％を下回ったり、リン酸一ナトリウム、リン酸二ナトリウム、リン酸一カリウム、リン酸二カリウムの中から選択される少なくとも１種が１重量％を下回ると、緩衝液としての緩衝効果がなくなり、ｐＨ値の変動を防止する働きが弱くなってしまう。リン酸が１０重量％を上回ったり、リン酸一ナトリウム、リン酸二ナトリウム、リン酸一カリウム、リン酸二カリウムの中から選択される少なくとも１種が１０重量％を上回ったりしても、緩衝液の濃度増加に見合う効果が得られない。
クエン酸緩衝液としては、クエン酸１〜１０重量％と、クエン酸一ナトリウム、クエン酸二ナトリウム、クエン酸一カリウム、クエン酸二カリウムの中から選択される少なくとも１種を１〜１０重量％含む水溶液で、クエン酸が１重量％を下回ったり、クエン酸一ナトリウム、クエン酸二ナトリウム、クエン酸一カリウム、クエン酸二カリウムの中から選択される少なくとも１種が１重量％を下回ると、緩衝液としての緩衝効果がなくなり、ｐＨ値の変動を防止する働きが弱くなってしまう。クエン酸が１０重量％を上回ったり、クエン酸一ナトリウム、クエン酸二ナトリウム、クエン酸一カリウム、クエン酸二カリウムの中から選択される少なくとも１種が１０重量％を上回ったりしても、緩衝液の濃度増加に見合う効果が得られない。
【００２７】
リン酸緩衝液のリン酸及びリン酸一ナトリウム、リン酸二ナトリウム、リン酸一カリウム、リン酸二カリウムの中から選択される少なくとも１種の第１フィルター２の１ｇ当りの坦持量は、リン酸２．５〜５ｍｇ、リン酸一ナトリウム、リン酸二ナトリウム、リン酸一カリウム、リン酸二カリウムの中から選択される少なくとも１種２．５〜５ｍｇとするのがよい。２．５ｍｇを下回ると塩基性悪臭ガスを消臭する繰返し耐久性が低下するので好ましくない。５ｍｇを上回って坦持すると脱落するので好ましくない。
クエン酸緩衝液のクエン酸及びクエン酸一ナトリウム、クエン酸二ナトリウム、クエン酸一カリウム、クエン酸二カリウムの中から選択される少なくとも１種の第１フィルター２の１ｇ当りの坦持量は、クエン酸２．５〜５ｍｇ、クエン酸一ナトリウム、クエン酸二ナトリウム、クエン酸一カリウム、クエン酸二カリウムの中から選択される少なくとも１種２．５〜５ｍｇとするのがよい。２．５ｍｇを下回ると塩基性悪臭ガスを消臭する繰返し耐久性が低下するので好ましくない。５ｍｇを上回って坦持すると脱落するので好ましくない。
【００２８】
次に、第２フィルター３を構成する活性炭混抄紙は通常の湿式抄紙法により製造できる。例えば活性炭と天然パルプを水に添加し、水スラリーを作成する。そのスラリーを攪拌しながら所定の固形分濃度に調整し、その後カチオン系ポリマー又はアニオン系ポリマーを添加し、得られた凝集体水分散液から、抄紙機を使い湿式抄紙法によりシート化し、乾燥処理を行ない活性炭混抄紙を得る。この活性炭混抄紙を、コルゲート加工機を用いハニカム形状やコルゲート形状に加工しフィルターの形状にする。フィルターの形状をハニカム形状やコルゲート形状にすることにより、反応面積が大きくなり、圧力損失を少なくすることができるので、効率的なフィルターとすることができる。
【００２９】
この活性炭混抄紙によるハニカムフィルターは活性炭の強い吸着力によって各種極微量ガスの吸着体の役割をなすものである。本発明に使用する活性炭としては、椰子殻活性炭、石油ピッチ系球状活性炭、活性炭素繊維、木質系活性炭等の活性炭系炭素多孔質体が、吸着比表面積が非常に高いことから好ましく用いられる。中でも、椰子殻活性炭が好ましい。また、この活性炭混抄紙に使用する繊維は天然パルプ、ポリオレフィン及びアクリル繊維などのフィブリル化繊維を用いればよいが、金属フタロシアニン錯体の担持のし易さからも天然パルプが好ましい。
【００３０】
活性炭の抄紙への担持する量は、抄紙の４０〜８０重量％担持させることが好ましい。４０重量％を下回る担持量では十分な吸着力を得ることができず、８０重量％を上回る担持量では活性炭の滑落が発生し好ましくない。より好ましい活性炭の担持量は、６０〜７５重量％である。
【００３１】
本発明の消臭フィルターに使われる金属フタロシアニン錯体は、特に限定されるものではないが、例えば鉄フタロシアニン錯体、コバルトフタロシアニン錯体、マンガンフタロシアニン錯体が挙げられる。これらの中でもコバルトフタロシアニン錯体を用いるのが好ましく、この場合には、特にメチルメルカプタンやＮＯｘ、ＳＯｘ等の酸化ガスに対する除去性能をさらに向上させることができる利点がある。前記コバルトフタロシアニン錯体としては、特に限定されるものではないが、例えばコバルトフタロシアニンポリスルホン酸ナトリウム、コバルトフタロシアニンオクタカルボン酸、コバルトフタロシアニンテトラカルボン酸等が挙げられる。
【００３２】
金属フタロシアニン錯体を活性炭混抄紙に担持する前に、活性炭混抄紙をカチオン化処理することが望ましい。これは、金属フタロシアニン錯体の担持量を増大するための処理で、カチオン化処理は活性炭混抄紙の化学構造中にカチオン基を導入付与し得るものであればどのような処理であっても良いが、中でも４級アンモニウム塩によりカチオン化処理が行われるのが好ましい。この場合には、金属フタロシアニン錯体の担持量をより増大させることができる利点がある。前記４級アンモニウム塩としては、例えば３―クロロ―２−ヒドロキシプロピルトリメチルアンモニウムクロライド、グリシジルトリメチルアンモニウムクロライド、３―クロロ―２−ヒドロキシプロピルトリメチルアンモニウムクロライドの縮合ポリマー等が挙げられる。
【００３３】
前述のような方法によって、金属フタロシアニン錯体の活性炭混抄紙へ担持させる量は、２００〜２００００μｇ／ｇ活性炭混抄紙に担持させるのが好ましい。２００μｇ／ｇ活性炭混抄紙を下回る、金属フタロシアニン錯体の活性炭混抄紙への担持量では、十分な除去性能を得ることがてきなく、２００００μｇ／ｇ活性炭混抄紙を超える金属フタロシアニン錯体の活性炭混抄紙へ担持量では、徒にコストがかさむだけで経済的な担持量とはいえない。より好ましい金属フタロシアニン錯体の活性炭混抄紙への担持量は、５００〜５０００μｇ／ｇ活性炭混抄紙である。
【００３４】
前記カチオン化処理された活性炭混抄紙によるハニカムフィルターを水洗し乾燥したあと、金属フタロシアニン錯体で処理し、乾燥したあと、さらに弱アルカリ性金属塩水溶液に含浸させ、水洗し乾燥して高いｐＨ環境の第２フィルター３を得る。弱アルカリ性金属塩としては、炭酸ナトリウム、炭酸水素ナトリウム、クエン酸ナトリウム、炭酸カリウム、炭酸水素カリウム、クエン酸カリウムの群から選択される１種または複数の弱アルカリ性金属塩が好適である。弱アルカリ性金属塩の活性炭混抄紙への担持量は、１０〜２００ｍｇ／ｇ活性炭混抄紙に担持させるのが好ましい。弱アルカリ性金属塩は助剤の働きをするものであり、大気中に存在する可能性のあるＮＯｘ、ＳＯｘ等の酸性ガス、Ｈ２Ｓやメチルメルカプタン等の硫黄系ガスの各種極微量ガスを吸着しやすい環境とする働きをするものである。
【００３５】
次に第３フィルター４は、例えば目付け２０〜１５０ｇ／ｍ２、平均繊度２０〜５０ｄｔｅｘのポリプロピレン繊維製不織布を骨材層にし、その上にポリエステル繊維に銅ゼオライトをバインダー樹脂によって担持した吸着層を重ね、さらに、その上に静電処理した平均繊度０．８〜１５ｄｔｅｘのポリエステル繊維製不織布を重ね合わせ、熱エンボス等の熱処理を施して一体化した後、厚さ０．５〜１．５ｍｍのシートをプリーツ加工機にてひだ折りして得る。また除去するガスの種類、濃度によって第１フィルター２、第２フィルター３、第３フィルター４の枚数や厚さ等を変更して調整してもよい。
【００３６】
第３フィルター４の配置方向は、前記静電処理されたポリエステル繊維製不織布の面から、前記ポリプロピレン繊維製不織布の骨材層に空気が通過するように配置するのが好ましい。ポリエステル繊維製不織布は静電処理されているので、大気中の粉塵を捕らえ、銅ゼオライトの表面が粉塵で覆われるのを防ぐことができる。また、前記銅ゼオライトを担持する吸着層の繊維は、バインダー樹脂で銅ゼオライトを担持できるのであればどのような繊維でも用いることができる。銅ゼオライトには、大気中の有機溶剤等のＶＯＣ系ガスが強力に吸着される。また、前記ポリプロピレン繊維製不織布の骨材層は、シートがプリーツ加工されるための強度と硬さを付与するためのものである。
【００３７】
次ぎに実施例により、本発明を具体的に説明する。なお実施例における粉塵などの粒子状不純物を除去性、各種ガス除去性能の測定は次のように行った。
（粉塵などの粒子状不純物を除去性）
JISに準拠し粒子捕集率の平均から評価した。平均粒子捕集率が８０％以上であるものを「◎」、平均粒子捕集率が６０〜８０％の範囲であるものを「○」、平均粒子捕集率が４０〜６０％の範囲であるものを「△」、平均粒子捕集率が４０％未満であるものを「×」と評価した。
【００３８】
（アンモニアガス除去性能）
断面のサイズが７０×７０ｍｍ、厚さが１８ｍｍの第１フィルター２と、断面のサイズが７０×７０ｍｍ、厚さが６０ｍｍの第２フィルター３と、断面のサイズが７０×７０ｍｍ、厚さが５０ｍｍの第３フィルター４をフィルターユニットにし、内寸７０×７０ｍｍ角型の一過性ダクト試験器に前記フィルターユニットを配置して固定する。次に一過性ダクト試験器の空気取り入れ口５側から、毎分３０リットルの通気を行なうファンをセットし、濃度が５ｐｐｍのアンモニアガスをフィルターユニットに１２時間連続して通気させる。１２時間経過して第３フィルター４側の出口６におけるアンモニアガスの残存濃度（ｐｐｍ）を測定した。
【００３９】
（二酸化窒素ガス除去性能）
アンモニアガスに代えて二酸化窒素ガス（濃度５ｐｐｍ）を用いて、一過性ダクト試験器に連続して通気させた以外は、上記アンモニアガス除去性能試験と同様にして二酸化窒素ガスの残存濃度（ｐｐｍ）を測定した。
【００４０】
（二酸化硫黄ガス除去性能）
アンモニアガスに代えて二酸化硫黄ガス（濃度５ｐｐｍ）を用いて、一過性ダクト試験器に連続して通気させた以外は、上記アンモニアガス除去性能試験と同様にして二酸化硫黄ガスの残存濃度（ｐｐｍ）を測定した。
【００４１】
（硫化水素ガス除去性能）
アンモニアガスに代えて硫化水素ガス（濃度５ｐｐｍ）を用いて、一過性ダクト試験器に連続して通気させた以外は、上記アンモニアガス除去性能試験と同様にして硫化水素ガスの残存濃度（ｐｐｍ）を測定した。
【００４２】
（トルエンガス除去性能）
アンモニアガスに代えてトルエンガス（濃度５ｐｐｍ）を用いて、一過性ダクト試験器に連続して通気させた以外は、上記アンモニアガス除去性能試験と同様にしてトルエンガスの残存濃度（ｐｐｍ）を測定した。
【００４３】
そして、残存率が１０％以下であるものを「◎」、残存率が１０〜２０％以下であるものを「○」、残存率が２０〜４０％以下であるものを「△」、残存率が４０％以上であるものを「×」と評価した。
【実施例】
【００４４】
＜実施例１＞
目付け１．５ｇ／ｍ２のポリエステル繊維製不織布と、目付け２．４ｇ／ｍ２のポリエステル繊維製不織布とをポリエステル樹脂パウダー接着剤で接着することによって積層一体化し、密度の粗い層の密度が、１５０ｇ／ｍ３の層で厚さ１０ｍｍ、密度の密な層の密度が、３００ｇ／ｍ３で厚さ８ｍｍからなる断面サイズが７０×７０ｍｍ、厚さ１８ｍｍのフィルターを得た。このフィルターをリン酸５重量％と、リン酸一ナトリウム５重量％を含む水溶液に浸漬し、乾燥してｐＨ値が２．８の低いｐＨ環境の第１フィルターを得た。リン酸の第１フィルター１ｇ当りの坦持量は、２．５ｍｇで、リン酸一ナトリウムの第１フィルター１ｇ当りの坦持量は、２．５ｍｇであった。椰子殻活性炭７０重量部と天然パルプ３０重量部を水２００重量部に添加し、水スラリーを作成する。得られた凝集体水分散液より、抄紙機を使い湿式抄紙法によってシート化し、乾燥処理を行ない、活性炭混抄紙を得る。その後得られた活性炭混抄紙を３―クロロ―２−ヒドロキシプロピルトリメチルアンモニウムクロライド水溶液にてカチオン化処理をし、乾燥した。次に、この活性炭混抄紙をコルゲート加工機によりハニカム形状に加工し、セル密度３００セル／（インチ）２のフィルター形状にした。次に０．５重量％のコバルトフタロシアニンポリスルホン酸ナトリウム水溶液に含浸させ、水洗し、乾燥し、次に１０ｇ／ｌの炭酸カリウム水溶液に含浸させ、水洗し、乾燥して、ｐＨ９．０のハニカム形状の断面サイズが７０×７０ｍｍ、厚さ６０ｍｍの第２フィルターを得た。コバルトフタロシアニンポリスルホン酸ナトリウムの活性炭混抄紙への担持量は４００μｇ／ｇ活性炭混抄紙であった。次に目付け４０ｇ／ｍ２、平均繊度４０ｄｔｅｘのポリプロピレン繊維製ニードルパンチ不織布を骨材層にし、その上にポリエステル繊維に銅ゼオライトを１５０ｍｇ／ｇをアクリル樹脂によって担持した吸着層を重ね、さらに、その上に静電処理した平均繊度４ｄｔｅｘのポリエステル繊維製不織布を重ね合わせ、熱処理を施して一体化し、厚さ０．８ｍｍのシートを作成した。つぎに、プリーツ加工機にて山数５０にひだ折り加工してプリーツフィルターの形状にし、断面サイズが７０×７０ｍｍ、厚さ５０ｍｍの第３フィルターを得た。こうして得た第１フィルターと第２フィルターと第３フィルターを、エチレンー酢酸ビニル共重合体で部分接着してフィルターユニットを作成し、第１フィルターを空気の取り入れ側に、第３フィルターを空気の出口側になるように、一過性ダクト試験器のサンプルホルダーに固定し、上記の各種ガスの除去試験をおこない残存率を表１に記載した。
【００４５】
＜実施例２＞
実施例１において、リン酸２重量％と、リン酸一ナトリウム２重量％を含む水溶液に浸漬し、乾燥した以外は実施例１と同様にして第１フィルターを得た以外は実施例１と同様にして、フィルターユニットを得た。なお、ｐＨ値が２．９で、リン酸の第１フィルター１ｇ当りの坦持量は、１ｍｇであった。また、リン酸一ナトリウムの第１フィルター１ｇ当りの坦持量は、１ｍｇであった。
【００４６】
＜実施例３＞
実施例１において、クエン酸２重量％と、クエン酸一ナトリウム２重量％を含む水溶液に浸漬し、乾燥した以外は実施例１と同様にして第１フィルターを得た以外は実施例１と同様にして、フィルターユニットを得た。なお、ｐＨ値が３．５で、クエン酸の第１フィルター１ｇ当りの坦持量は、０．８ｍｇであった。また、クエン酸一ナトリウムの第１フィルター１ｇ当りの坦持量は、０．８ｍｇであった。
【００４７】
＜実施例４＞
実施例１において、リン酸８重量％と、リン酸一ナトリウム８重量％を含む水溶液に浸漬し、乾燥した以外は実施例１と同様にして第１フィルターを得た以外は実施例１と同様にして、フィルターユニットを得た。なお、ｐＨ値が２．７で、リン酸の第１フィルター１ｇ当りの坦持量は、４ｍｇであった。また、リン酸一ナトリウムの第１フィルター１ｇ当りの坦持量は、４ｍｇであった。
【００４８】
＜実施例５＞
次に、実施例１において、第２フィルターの作成時に、５０ｇ／ｌの炭酸水素ナトリウムのアルカリ水溶液に含浸させてｐＨ１０．０の第２フィルターを得た以外は実施例１と同様にして、フィルターユニットを得た。
【００４９】
＜実施例６＞
次に、実施例１において、２．５重量％コバルトフタロシアニンポリスルホン酸ナトリウム水溶液に含浸させてｐＨ９．０の第２フィルターを得た以外は実施例１と同様にして、フィルターユニットを得た。コバルトフタロシアニンポリスルホン酸ナトリウムの活性炭混抄紙への担持量は２０００μｇ／ｇ活性炭混抄紙であった。
【００５０】
＜実施例７＞
次に、実施例１において、０．５重量％のコバルトフタロシアニンポリスルホン酸ナトリウムを０．５重量％の鉄フタロシアニンポリスルホン酸ナトリウムとした以外は実施例１と同様にして、フィルターユニットを得た。
【００５１】
＜実施例８＞
次に、実施例１において、１０ｇ／ｌの炭酸カリウムを１０ｇ／ｌのクエン酸ナトリウムとした以外は実施例１と同様にして、フィルターユニットを得た。
【００５２】
＜実施例９＞
次に、実施例１において、椰子殻活性炭３０重量部とした以外は実施例１と同様にして、フィルターユニットを得た。椰子殻活性炭の担持量は５０重量％であった。
【００５３】
＜実施例１０＞
実施例１において第３フィルターのポリエステル繊維に銅ゼオライトを５０ｍｇ／ｇ担持した以外は実施例１と同様にして、フィルターユニットを得た。
【００５４】
＜実施例１１＞
実施例１において第３フィルターの銅ゼオライトを銀ゼオライト１５０ｍｇ／ｇポリエステル繊維に担持した以外は実施例１と同様にして、フィルターユニットを得た。
【００５５】
＜比較例１＞
実施例１において、目付け２．４ｇ／ｍ２、ポリエステル繊維製不織布の、密度が、３００ｇ／ｍ３の層のみからなる、厚さ１８ｍｍのフィルターを用いて第１フィルターを得た以外は実施例１と同様にして、フィルターユニットを得た。なお、ｐＨ値が２．８で、リン酸の第１フィルター１ｇ当りの坦持量は、３ｍｇであった。また、リン酸一ナトリウムの第１フィルター１ｇ当りの坦持量は、３ｍｇであった。
【００５６】
＜比較例２＞
実施例１において、目付け１．５ｇ／ｍ２、ポリエステル繊維製不織布の、密度が、１５０ｇ／ｍ３の層のみからなる、厚さ１８ｍｍのフィルターを用いて第１フィルターを得た以外は実施例１と同様にして、フィルターユニットを得た。なお、ｐＨ値が２．８で、リン酸の第１フィルター１ｇ当りの坦持量は、２ｍｇであった。また、リン酸一ナトリウムの第１フィルター１ｇ当りの坦持量は、２ｍｇであった。
【００５７】
＜比較例３＞
実施例１において、酸性緩衝液に浸漬せずに第１フィルターを得た以外は実施例１と同様にして、フィルターユニットを得た。なお、ｐＨ値が９であった。
【００５８】
＜比較例４＞
実施例１において、リン酸１２重量％と、リン酸一ナトリウム１２重量％を含む水溶液に浸漬し、乾燥した以外は実施例１と同様にして第１フィルターを得た以外は実施例１と同様にして、フィルターユニットを得た。なお、ｐＨ値が２．５で、リン酸の第１フィルター１ｇ当りの坦持量は、６ｍｇであった。また、リン酸一ナトリウムの第１フィルター１ｇ当りの坦持量は、６ｍｇであった。
【００５９】
＜比較例５＞
実施例１において、０．５重量％コバルトフタロシアニンポリスルホン酸ナトリウムの水溶液に含浸させたのみでｐＨ７．０の第２フィルターを得た(炭酸カリウム水溶液に含浸させない)以外は実施例１と同様にして、フィルターユニットを得た。
【００６０】
＜比較例６＞
実施例１において、０．１重量％のコバルトフタロシアニンポリスルホン酸ナトリウム水溶液に含浸させ、水洗し乾燥した以外は実施例１と同様にして、フィルターユニットを得た。コバルトフタロシアニンポリスルホン酸ナトリウムの活性炭混抄紙への担持量は１５０μｇ／ｇ活性炭混抄紙であった。
【００６１】
＜比較例７＞
椰子殻活性炭を１０重量部とした以外は実施例１と同様にして、フィルターユニットを得た。椰子殻活性炭の担持量は２５重量％であった。
【００６２】
＜比較例８＞
実施例１において、第３フィルターのポリエステル繊維に銅ゼオライトを担持していない吸着層とした以外は実施例１と同様にして、フィルターユニットを得た。
【００６３】
＜比較例９＞
実施例１において、第２フィルターに５重量％リン酸水溶液に含浸させ、水洗し乾燥して低いｐＨ３．５の第２フィルターを得た以外は実施例１と同様にして、フィルターユニットを得た。
【００６４】
＜比較例１０＞
実施例１において、第２フィルターと第３フィルターとのみでフィルターユニットとした。
【００６５】
＜比較例１１＞
実施例１において、第１フィルターを三個重ねたのみでフィルターユニットとした。
【００６６】
＜比較例１２＞
実施例１において、第２フィルターを三個重ねたのみでフィルターユニットとした。
【００６７】
＜比較例１３＞
実施例１において、第３フィルターを三個重ねたのみでフィルターユニットとした。
【表１】
2011233381.tif 000003
【図面の簡単な説明】
【００６８】
【図１】燃料電池用フィルターユニットの概略構成図
【符号の説明】
【００６９】
１  一過性ダクト試験器
２  第１フィルター
３  第２フィルター
４  第３フィルター
５  空気取り入れ口
６  空気出口
７  燃料電池用フィルターユニット
【図１】
2011233381.tif 000004